(57)【特許請求の範囲】
【請求項１】
導電性支持体及び感光層を有する電子写真感光体、及び該電子写真感光体に接触配置され、直流電圧に交流電圧を重畳した電圧を印加されることにより該電子写真感光体を帯電する帯電部材を有する電子写真装置において、該電子写真感光体の表面層が、
３．７×１０4以上の重量平均分子量を有する下記式（１）で示される構成単位を有する第１のポリアリレート樹脂と、
３．７×１０4未満の重量平均分子量を有する第２のポリアリレート樹脂及び３．７×１０4未満の重量平均分子量を有するポリカーボネート樹脂から選ばれる少なくとも１種と、を含有し、
該第２のポリアリレート樹脂が、下記の構成単位１又は構成単位４を構成単位として有しているものであり、
該ポリカーボネート樹脂がポリカーボネートＺ又はポリカーボネートＣであることを特徴とする電子写真装置：
【化１】
0003630981.tif 000015
（上記式（１）中、Ｘは−ＣＲ13Ｒ14−[ただしＲ13及びＲ14は同一または異なって水素原子、トリフルオロメチル基、置換もしくは無置換のアルキル基、または置換もしくは無置換のアリール基である]、置換もしくは無置換のシクロアルキリデン基、置換もしくは無置換のα，ω−アルキレン基、単結合、−Ｏ−、−Ｓ−、−ＳＯ−、または−ＳＯ2−であり、またＲ1〜Ｒ12は同一または異なって水素原子、ハロゲン原子、置換もしくは無置換のアルキル基、または置換もしくは無置換のアリール基である）、
【化２】
0003630981.tif 000016
。
【請求項２】
前記第１のポリアリレート樹脂が、４．５×１０4〜２．５×１０5の重量平均分子量を有し、前記第２のポリアリレート樹脂及び前記ポリカーボネート樹脂から選ばれる少なくとも１種が、７．５×１０3〜３．０×１０4の重量平均分子量を有するポリアリレート樹脂または７．５×１０3〜３．０×１０4の重量平均分子量を有するポリカーボネート樹脂である請求項１記載の電子写真装置。
【請求項３】
前記第１のポリアリレート樹脂の分散度が４．０以下である請求項１または２記載の電子写真装置。
【請求項４】
前記第２のポリアリレート樹脂または３．７×１０4未満の重量平均分子量を有するポリカーボネート樹脂の分散度が３．０以下である請求項１〜３のいずれかに記載の電子写真装置。
【請求項５】
前記表面層が、バインダー樹脂として前記第１のポリアリレート樹脂及び前記第２のポリアリレート樹脂のみを含み、
該第１のポリアリレート樹脂が、上記構成単位例１のみを構成単位として有する重量平均分子量７５０００、分散度３．０のポリアリレート樹脂であり、
該第２のポリアリレート樹脂が、上記構成単位例１のみを構成単位として有する重量平均分子量７５００、分散度２．５のポリアリレート樹脂であり、該第１のポリアリレート樹脂の該バインダー樹脂全重量に対する比率が６０重量％である請求項１に記載の電子写真装置。
【発明の詳細な説明】
【０００１】
【発明の属する技術分野】
また本発明は電子写真感光体、電子写真感光体を有するプロセスカートリッジ及び電子写真装置に関し、詳しくは特定の樹脂を含有する表面層を有する電子写真感光体、及び電子写真感光体を有するプロセスカートリッジ及び電子写真装置に関する。
【０００２】
【従来の技術】
近年、様々な有機光導電性化合物を有する電子写真感光体の開発が近年盛んに行われている。例えば、米国特許３８３７８５１号公報にはトリアリルピラゾリンを含有する電荷輸送層を有する感光体、米国特許３８７１８８０号公報にはペリレン顔料の誘導体からなる電荷発生層と３−プロピレンとホルムアルデヒドの縮合体からなる電荷輸送層とを含有する感光体等が記載されている。
【０００３】
有機光導電性化合物は、その化合物によって感度を有する波長域が異なり、例えば特開昭６１−２７２７５４号公報及び特開昭５６−１６７７５９号公報には、可視領域に高い感度を有する化合物が開示されており、また特開昭５７−１９５６７号公報及び特開昭６１−２２８４５３号公報には、赤外領域に高い感度を有する化合物が開示されている。
【０００４】
これらの材料のうち赤外領域に感度を示すものは、レーザービームプリンター（以下ＬＢＰと略す）やＬＥＤプリンターに使用されその需要頻度は高くなってきている。
【０００５】
一方当然のことながら電子写真感光体には、適用される電子写真プロセスに応じた感度、電気的特性、更には光学的特性を備えていることが要求される。特に繰り返し使用される電子写真感光体の表面には、帯電、露光、現像、転写及びクリーニング等の電気的及び機械的外力が直接加えられるため、それらに対する耐久性も要求される。
【０００６】
具体的には、帯電時に発生するオゾンや窒素酸化物による電気的劣化や、帯電時の放電、クリーニングによる表面の摩耗や傷といった機械的劣化及び電気的劣化に対する耐久性が求められている。
【０００７】
更に近年、特開昭５７−１７８２６号公報及び特開昭５８−４０５６６号公報に開示してあるような、電子写真感光体に接触配置された帯電部材に電圧を印加することによって、電子写真感光体を帯電する接触帯電手段に起因する問題もある。
【０００８】
接触帯電手段は、スコロトロン等に比べオゾン発生量が格段に少ない、スコロトロンは帯電器に流す電流の８０％前後はシールドに流れるため浪費されるのに対して、接触帯電はこの浪費分が無く非常に経済的である等のメリットを持つ。しかし、帯電部材が電子写真感光体に接触しているため、電子写真感光体にはより優れた機械的強度が要求される。加えて、接触帯電は放電による帯電のため帯電安定性を向上させる目的で直流電圧に交流電圧を重畳させた電圧が考案されている（特開昭６３−１４９６６８号公報）。
【０００９】
この帯電方式により、帯電安定性は向上したがＡＣを重畳するために電子写真感光体に流れる電流量は大幅に増大するために、電子写真感光体の削れ量が増加してしまうという問題が新たに生じてしまい、機械的強度のみならず電気的強度も要求されるようになってきた。
【００１０】
【発明が解決しようとする課題】
耐久特性の向上により表面層の削れ量が減少する場合、あるいは削り量がある程度多くても使用により表面粗さが大きくなる場合などでは、接触帯電方式において主に高温高湿下で十分吸湿した紙を使用した時に、酸化劣化した樹脂及び表面付着物が十分除去しきれなくなることで、表面抵抗の低下を引き起こし、形成した画像が流れたように不鮮明になる現象（以下画像流れと称す）が発生する問題が生じてしまうことが明らかとなってきた。
【００１１】
本発明の目的は、従来の表面層が有していた問題点を解決し、機械的強度が強く、かつ帯電による耐電気特性が良好であり、しかも画像流れ評価が良好な電子写真感光体、及び電子写真感光体を有するプロセスカートリッジ及び電子写真装置を提供することである。
【００１２】
本発明の別の目的は、感光体の表面層の耐摩耗性及び平滑性が向上し、長寿命で高画質な電子写真感光体、及び電子写真感光体を有するプロセスカートリッジ及び電子写真装置を提供することにある。
【００１３】
【課題を解決するための手段】
本発明に従って、導電性支持体及び感光層を有する電子写真感光体、及び該電子写真感光体に接触配置され、直流電圧に交流電圧を重畳した電圧を印加されることにより該電子写真感光体を帯電する帯電部材を有する電子写真装置において、該電子写真感光体の表面層が、
３．７×１０4以上の重量平均分子量を有する下記式（１）で示される構成単位を有する第１のポリアリレート樹脂と、
３．７×１０4未満の重量平均分子量を有する第２のポリアリレート樹脂及び３．７×１０4未満の重量平均分子量を有するポリカーボネート樹脂から選ばれる少なくとも１種と、を含有し、
該第２のポリアリレート樹脂が、下記の構成単位１又は構成単位４を構成単位として有しているものであり、
該ポリカーボネート樹脂がポリカーボネートＺ又はポリカーボネートＣである電子写真装置が提供される。
【００１４】
【化３】
0003630981.tif 000002
上記式（１）中、Ｘは−ＣＲ13Ｒ14−[ただしＲ13及びＲ14は同一または異なって水素原子、トリフルオロメチル基、置換もしくは無置換のアルキル基、または置換もしくは無置換のアリール基である]、置換もしくは無置換のシクロアルキリデン基、置換もしくは無置換のα，ω−アルキレン基、単結合、−Ｏ−、−Ｓ−、−ＳＯ−、または−ＳＯ2−であり、またＲ1〜Ｒ12同一または異なって水素原子、ハロゲン原子、置換もしくは無置換のアルキル基、または置換もしくは無置換のアリール基である。
【化４】
0003630981.tif 000003
【００１５】
また式中、アルキル基としてはメチル基、エチル基、プロピル基、シクロヘキシル基及びシクロヘプチル基等が挙げられる。アリール基としてはフェニル基、ナフチル基及びアンスリル基等が挙げられる。シクロアルキリデン基としてはシクロヘキシリデン基、シクロヘプチリデン基及びフルオレニリデン基等が挙げられる。α，ω−アルキレン基としては１，２−エチレン基、１，３−プロピレン基及び１，４−ブチレン基等が挙げられる。ハロゲン原子としてはフッ素原子、塩素原子及び臭素原子等が挙げられる。
【００１６】
これらの基が有してもよい置換基としては、フッ素原子、塩素原子及び臭素原子等のハロゲン原子、メチル基、エチル基及びプロピル基等のアルキル基、フェニル基、ナフチル基及びアンスリル基等のアリール基、ベンジル基及びフェネチル基等のアラルキル基及びメトキシ基、エトキシ基及びプロポキシ基等のアルコキシ基等が挙げられる。
【００１７】
なお、単結合とはＸの両側のベンゼン環が直接結合していることを意味し、例えば後述の表１〜３記載の構成単位例７，２３及び２４が挙げられる。
【００１８】
【発明の実施の形態】
本発明による電子写真感光体は、表面層を形成する樹脂として特に耐久特性に優れた特定の樹脂及び摩耗性に優れた樹脂とを少なくとも１種類ずつ選択して使用することにより、優れた機械的強度と帯電による耐電気特性を保ちつつ、しかも画像流れ評価の良好な電子写真特性を持っているものである。
【００１９】
一般に樹脂の強度は、分子量の増加と共に高くなるが、それに伴い画像流れは発生し易くなる。しかし本発明に用いられる樹脂は、異なる分子量を有する材料を組み合わせることにより優れた耐久特性を保ちつつ、しかも画像流れ評価の良好な電子写真感光体を達成することができる。これは、耐久特性に優れた分子量の大きい樹脂と摩耗性に優れた分子量の小さい樹脂を混合して使用することにより、従来の感光体に比べてより平滑に表面が摩耗するためである。その結果画像流れの一因となっていると考えられている、帯電劣化した表面付着物等が付き難いものと考えられる。
【００２０】
従って、本発明に用いられる樹脂の分子量の大きいものとしては、優れた耐久特性を持っていることが必要である。具体的には３７０００以上の重量平均分子量を有しており、３７０００〜３０００００の重量平均分子量を有することが好ましく、特に４５０００〜２５００００の重量平均分子量を有することがより好ましい。重量平均分子量が３７０００より小さと、十分な強度が得られず耐久性と画像流れの両立が困難となる。また重量平均分子量が３０００００より大きいと、塗料の粘度が増大して塗料のハンドリング性の低下、塗工性の悪化等を招き易い。
【００２１】
また、分子量の小さいものとしては、適度な摩耗性を付与できることが必要である。具体的には３７０００未満の重量平均分子量を有しており、２５００以上３７０００未満の重量平均分子量を有することが好ましく、特に７５００〜３００００の重量平均分子量を有することがより好ましい。重量平均分子量が７５００より小さいと、強度低下が大きすぎて繰り返し使用により傷が発生し易く、更にはその影響のため画像流れに対する効果も不十分となり易い。また重量平均分子量が３７０００以上であると、適度な摩耗性を付与できなくなり、画像流れに対する効果が不十分となる。
【００２２】
ここでいう分散度とは、重量平均分子量／数平均分子量で表わされる値である。これらの樹脂の分散度としては、３７０００以上の重量平均分子量を有する樹脂は４．０以下が好ましく、より好ましくは３．５以下である。分散度か４．０より大きいと分子量のより小さいものの割合が多くなるために十分な強度が得られ難くなり、また削れムラが発生し易くなる。また、３７０００未満の重量平均分量を有する樹脂の分散度は３．０以下が好ましく、より好ましくは２．６以下である。分散度が３．０より大きくなると、分子量のよい小さいものの割合が大きくなるために強度低下を引き起こして、その結果繰り返し使用により傷が発生し易く、更にはその影響のために画像流れに対する効果も不十分となり易い。
【００２３】
本発明に用いられる式（１）で示される構成単位を有するポリアリレート樹脂の構成単位の具体例を表１〜３で示すが、これらに限られるものではない。
【００２４】
【表１】
0003630981.tif 000004
【００２５】
【表２】
0003630981.tif 000005
【００２６】
【表３】
0003630981.tif 000006
【００２７】
好ましい例としては、構成単位例１，２，３，４，９が挙げられ、特に構成単位例１，４がより好ましい。
【００２８】
本発明において用いられる式（１）で示される構成単位を有するポリアリレート樹脂は、下記式（２）で示されるビスフェノールを通常溶解性を上げるため、テレフタル酸塩化物／イソフタル酸塩化物の混合物とアルカリ下において、溶媒／水系中で撹拌することにより界面重合を行うことができる。
【００２９】
【化５】
0003630981.tif 000007
（式中、Ｘは−ＣＲ9Ｒ10−[ただしＲ9及びＲ10は同一または異なって水素原子、トリフルオロメチル基、置換もしくは無置換のアルキル基、または置換もしくは無置換のアリール基である]、置換もしくは無置換のシクロアルキリデン基、置換もしくは無置換のα，ω−アルキレン基、単結合、−Ｏ−、−Ｓ−、−ＳＯ−、または−ＳＯ2−である。また、Ｒ1〜Ｒ8は同一または異なって水素原子、ハロゲン原子、置換もしくは無置換のアルキル基、または置換もしくは無置換のアリール基である）。
【００３０】
テレフタル酸塩化物とイソフタル酸塩化物の比率は、その重合体の溶解性を考慮して決定されるもので定説はない。ただしいずれかの塩化物が、３０ｍｏｌ％以下になると合成した重合体の溶解性が極端に低下するので注意が必要である。通常は、１／１の比率で合成するのが好ましい。
【００３１】
また本発明の電子写真感光体においては、式（１）で示される構成単位が同一のもので構成される重合体でも、２種類以上の式（１）で示される別種の構成単位からなる共重合体でもよい。更には、式（１）で示される構成単位を有する樹脂を２種以上ブレンドしてもよい。
【００３２】
本発明に用いられるポリカーボネート樹脂は、式（２）で示されるビスフェノールを通常アルカリの存在下でホスゲンを作用させて重合を行うことができる。本発明に用いられるポリカーボネート樹脂の具体例としては、表１〜３に記載のビスフェノール構造を有するもの等が挙げられるが、これらに限られるものではない。本発明の電子写真感光体においては、式（２）で示される構成単位が同一のもので構成される重合体でも、２種類以上の式（２）で示される別種の構成単位からなる共重合体でもよい。更には、式（２）で示される構成単位を有する樹脂を２種以上ブレンドしてもよい。
【００３３】
これらの樹脂の割合はそれぞれの樹脂の種類や分子量にもよるが、３７０００以上の重量平均分子量を有する樹脂が５〜９０重量％含まれていることが好ましく、１０〜８０重量％含まれていることがより好ましい。更に必要に応じてその他の樹脂と混合して用いてもよい。しかし本発明の樹脂以外のものとの混合する場合は、本発明の樹脂が全体のバインダー樹脂に対して５０重量％以上含まれていることが好ましく、７０重量％以上含まれていることがより好ましい。５０重量％より少ないと、本発明における耐久性及び画像流れに対する効果は不十分となり易い。また必要に応じて、潤滑剤及び酸化防止剤等の添加剤を添加してもよい。
【００３４】
本発明による式（１）で示される構成単位を有するポリアリレート樹脂は、構成単位中に剛直性を有するユニットが含有され、電子写真感光体形成時にそのユニットが部分的にガラス化することによって高分子被膜全体の機械的強度を上げるものである。
【００３５】
耐電気特性においては、電気的劣化による分子切断がカーボネート結合に比較してアリール基のエステル結合であるアリレート構造は帯電による電流に強く、特に耐電気性能が上がっていると考えられる。この理由は確認されていないが、カーボネート結合はカルボキシ基の両側に酸素原子があるため、ダイポールモーメントが大きく電気エネルギーに対して弱いためと推測される。
【００３６】
以下、本発明に用いる電子写真感光体の構成について説明する。本発明における電子写真感光体は、感光層が電荷輸送材料と電荷発生材料を同一の層に含有する単層型であっても、電荷輸送層と電荷発生層に分離した積層型でもよいが、電子写真特性的には積層型が好ましい。
【００３７】
使用する導電性支持体は、導電性を有するものであればよくアルミニウム、ステンレス等の金属、あるいは導電層を設けた金属、紙、プラスチック等が挙げられ、形状はシート状、円筒状等が挙げられる。
【００３８】
ＬＢＰなど画像入力がレーザー光の場合は、散乱による干渉縞防止または支持体の傷を被覆することを目的とした導電層を設けてもよい。これはカーボンブラック、金属粒子等の導電性粉体をバインダー樹脂に分散させて形成することができる。導電層の膜厚は５〜４０μｍ、好ましくは１０〜３０μｍが適当である。
【００３９】
その上に接着機能を有する中間層を設ける。中間層の材料としては、ポリアミド、ポリビニルアルコール、ポリエチレンオキシド、エチルセルロース、カゼイン、ポリウレタン、ポリエーテルウレタン等が挙げられる。これらは適当な溶剤に溶解して塗布される。中間層の膜厚は０．０５〜５μｍ、好ましくは０．３〜１μｍが適当である。
【００４０】
中間層の上には電荷発生層が形成される。本発明に用いられる電荷発生材料としては、セレン−テルル、ピリリウム、チアピリリウム系染科、フタロシアニン、アントアントロン、ジべンズピレンキノン、トリスアゾ、シアニン、ジスアゾ、モノアゾ、インジゴ、キナクリドン、非対称キノシアニン系の各顔料が挙げられる。
【００４１】
機能分離型の場合、電荷発生層は前記電荷発生材料を０．３〜４倍量のバインダー脂及び溶剤と共にホモジナイザー、超音波分散、ボールミル、振動ボールミル、サンドミル、アトライター、ロールミル及び液衝突型高速分散機等の方法で良く分散し、分散液を塗布、乾燥させて形成される。電荷発生層の膜厚は５μｍ以下、好ましくは０．１〜２μｍが適当である。
【００４２】
電荷輸送層は、主として本発明からなるバインダー樹脂と電荷輸送材料とを溶剤中に溶解させた塗料を塗工乾燥して形成する。用いられる電荷輸送材料としては、トリアリールアミン系化合物、ヒドラゾン化合物、スチルベン化合物、ピラゾリン系化合物、オキサゾール系化合物、トリアリルメタン系化合物、チアゾール系化合物等が挙げられる。
【００４３】
これらの電荷輸送材料は、０．５〜２倍量のバインダー樹脂と組み合わされ塗工、乾燥し電荷輸送層を形成する。電荷輸送層の膜厚は５〜４０μｍ、好ましくは１５〜３０μｍが適当である。
【００４４】
本発明に用いられる帯電部材は、電子写真感光体に接触配置される接触帯電部材であれば特に限定されるものではなく、ローラー状、ブレード状及びブラシ状等いずれのものでもよい。また、帯電部材に印可される電圧は、直流電圧は絶対値で２００〜２０００Ｖであることが好ましく、交流電圧はピーク間電圧が４００〜４０００Ｖで、周波数が２００〜３０００Ｈｚであることが好ましい。像露光手段、現像手段、転写手段及びクリーニング手段も特に限定されるものではない。
【００４５】
図１に本発明の電子写真感光体を有するプロセスカートリッジを有する電子写真装置の概略構成を示す。
【００４６】
図１において、１はドラム状の本発明の電子写真感光体であり、軸２を中心に矢印方向に所定の周速度で回転駆動される。感光体１は、回転過程において、一次帯電手段３によりその周面に正または負の所定電位の均一帯電を受け、次いで、スリット露光やレーザービーム走査露光等の像露光手段（不図示）からの画像露光光４を受ける。こうして感光体１の周面に静電潜像が順次形成されていく。
【００４７】
形成された静電潜像は、次いで現像手段５によりトナー現像され、現像されたトナー現像像は、不図示の給紙部から感光体１と転写手段６との間に感光体１の回転と同期取り出されて給紙された転写材７に、転写手段６により順次転写されていく。像転写を受けた転写材７は、感光体面から分離されて像定着手段８へ導入されて像定着を受けることにより複写物（コピー）として装置外へプリントアウトされる。
【００４８】
像転写後の感光体１の表面は、クリーニング手段９によって転写残りトナーの除去を受けて清浄面化され、更に前露光手段（不図示）からの前露光光１０により除電処理された後、繰り返し画像形成に使用される。なお、本発明においては一次帯電手段３が帯電ローラー等を用いた接触帯電手段であるので、前露光は必ずしも必要ではない。
【００４９】
本発明においては、上述の電子写真感光体１、一次帯電手段３、現像手段５及びクリーニング手段９等の構成要素のうち、複数のものをプロセスカートリッジとして一体に結合して構成し、このプロセスカートリッジを複写機やレーザービームプリンター等の電子写真装置本体に対して着脱可能に構成してもよい。例えば、一次帯電手段３、現像手段５及びクリーニング手段９の少なくとも１つを感光体１と共に一体に支持してカートリッジ化して、装置本体のレール１２等の案内手段を用いて装置本体に着脱可能なプロセスカートリッジ１１とすることができる。
【００５０】
また、画像露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動等により照射される光である。
【００５１】
本発明の電子写真感光体は電子写真複写機に利用するのみならず、レーザービームプリンター、ＣＲＴプリンター、ＬＥＤプリンター、液晶プリンター及びレーザー製版等電子写真応用分野にも広く用いることができる。
【００５２】
【実施例】
以下実施例に従って説明する。また、実施例中の「部」は重量部を示す。
【００５３】
（実施例１）
φ３０ｍｍ、長さ２５４ｍｍのＡｌシリンダーを支持体とし、それに以下の材料より構成される塗料を支持体上に浸漬法で塗布し１４０℃、３０分熱硬化して１５μｍの導電層を形成した。
【００５４】
導電性顔料：ＳｎＯ２コート処理硫酸バリウム                  １０部
抵抗調節用顔料：酸化チタン                                    ２部
バインダー樹脂：フェノール樹脂                                ６部
レベリング材：シリコーンオイル                        ０．００１部
溶剤：メタノール／メトキシプロパノール（０．２／０．８）    ２０部
【００５５】
次に、この導電層上にＮ−メトキジメチル化ナイロン３部及び共重合ナイロン３部をメタノール６５部／ｎ−ブタノール３０部の混合溶媒に溶解した溶液を浸漬法で塗布し０．５μｍの中間層を形成した。
【００５６】
次にＣｕＫαのＸ線回折におけるブラッグ角２θ±０．２度の９．０度、１４．２度、２３．９度、２７．１度に強いピークを有するオキシチタニウムフタロシアン（ＴｉＯＰｃ）４部とポリビニルブチラール（商品名：エスレックＢＭ２、積水化学製）２部及びシクロヘキサノン６０部をφ１ｍｍガラスビーズを用いたサンドミル装置で４時間分散した後、エチルアセテート１００部を加えて電荷発生層用分散液を調製した。これを浸漬法で塗布し０．３μｍの電荷発生層を形成した。
【００５７】
次に下記構造式のアミン化合物９部、
【００５８】
【化６】
0003630981.tif 000008
下記構造式のアミン化合物１部
【００５９】
【化７】
0003630981.tif 000009
と表５の条件１に記載の樹脂１０部をモノクロロベンゼン５０部／ジクロロメタン５０部の混合溶媒に溶解した。なお重量平均分子量は、ＧＰＣ（ゲルパーミエーションクロマトグラフィー）により測定されるポリスチレン換算値とした。この塗料を浸漬法で塗布し１２０℃、２時間乾燥し２５μｍの電荷輸送層を形成した。
【００６０】
次に評価について説明する。装置は、一次帯電部材として接触帯電ローラーを有するヒューレットパッカード製ＬＢＰ「レーザージェット４ｐｌｕｓ」（プロセススピード７１ｍｍ／ｓｅｃ）を改造して用いた。改造は一次帯電の制御を定電流制御から定電圧制御とした（直接電圧：―７００Ｖ、交流電圧のピーク間電圧：１．６ＫＶ、周波数：１ＫＨｚ）。
【００６１】
作成した電子写真感光体をこの装置で２８℃、９０％ＲＨ下で通紙耐久試験を行った。画像はＡ４で、印字率４％の格子パターンとした。また、シーケンスはプリント１枚ごとに１回停止する間欠モードとした。トナーが無くなったならば補給し、画像で問題が発生するまで繰り返しプリントし、問題が発生したときの枚数を記録した。なお観察は目視とした。
【００６２】
次に前述の改造装置を用いて３３℃、９５％ＲＨ下で吸湿量１０％の紙（吸湿量はＩｎｆｒａｒｅｄ  Ｅｎｇｉｎｅｅｒｉｎｇ製ＭＯＩＳＴＲＥＸ  ＭＸ５０００を用いて測定した）を使用して連続通紙耐久を２０００枚行い、画像流れの評価を行った。画像はＡ４で、印字率４％のＥ文字パターンとして、評価は初期、２０００枚、２０００枚耐久後２４時間放置でのＥ文字画像を目視して画像流れの発生してないものを○、画像流れは発生しているが文字は判別できるものを△、文字が何か判別できないものを×、文字が完全に消えてしまっているものを××として行った。
【００６３】
また、研磨テープを用いたテーバー摩耗試験機を用い１５分摩耗させその時の重量減少分を測定した。その結果を表６に示す。
【００６４】
（実施例２〜１４）
電荷輸送層のバインダーに、表５の条件Ｎｏ．２〜１４に記載の樹脂を用いた以外は、実施例１と同様に電子写真感光体を作成し評価した。その結果を表６に示す。
【００６５】
【表４】
0003630981.tif 000010
【００６６】
【表５】
0003630981.tif 000011
【００６７】
【表６】
0003630981.tif 000012
【００６８】
（比較例１〜３）
電荷輸送層のバインダー樹脂に、表７の条件Ｎｏ．１〜３に記載の樹脂を用いた以外は、実施例１と同様電子写真感光体を作成し評価した。その結果を表８に示す。
【００６９】
【表７】
0003630981.tif 000013
【００７０】
（比較例４）
電荷輸送層のバインダー樹脂に、表７の条件Ｎｏ．３記載の樹脂を６部及び条件Ｎｏ．４記載の樹脂を４部用いた以外は、実施例１と同様に電子写真感光体を作成し評価した。その結果を表８に示す。
【００７１】
（比較例５）
電荷輸送層のバインダー樹脂に、表４の条件Ｎｏ．１記載の樹脂を５部及び表４の条件Ｎｏ．５記載の樹脂を５部用いた以外は、実施例１と同様に電子写真感光体を作成し評価した。その結果を表８に示す。
【００７２】
（比較例６）
電荷輸送層のバインダー樹脂に、表４の条件Ｎｏ．１２記載の樹脂を８部及び表４の条件Ｎｏ．１３記載の樹脂を２部用いた以外は、実施例１と同様に電子写真感光体を作成し評価した。その結果を表８に示す。
【００７３】
【表８】
0003630981.tif 000014
【００７４】
【発明の効果】
本発明の電子写真感光体は、優れた機械的強度を保ちつつ、かつ帯電による耐電気特性が良好であり、しかも画像流れ評価も良好な電子写真感光体を提供することが可能となった。
【図面の簡単な説明】
【図１】本発明の電子写真感光体を有するプロセスカートリッジを有する電子写真装置の概略構成の例を示す図である。
【図１】
0003630981.tif 000017